"A成分としてのメタアクリル酸エステル共重合体と、B成分としての難燃剤とを含む難燃性粘着剤組成物であって、前記B成分である難燃剤が、芳香族リン酸エステルを含むとともに、前記B成分である難燃剤の配合量を、前記A成分であるメタアクリル酸エステル共重合体100重量部に対して、70~200重量部の範囲内の値とし、かつ、前記A成分であるメタアクリル酸エステル共重合体を共重合する際の単量体成分として、下記a~c成分を含むことを特徴とする難燃性粘着剤組成物。aアルキル基の炭素数が1~12のメタアクリル酸アルキルエステル:100重量部bカルボキシル基含有ビニル化合物:0重量部または0~1重量部但し、0重量部は含まない。c窒素含有ビニル化合物:1~70重量部前記c成分である窒素含有ビニル化合物が、分子内にアミド構造を有するビニル化合物であることを特徴とする請求項1に記載の難燃性粘着剤組成物。前記分子内にアミド構造を有するビニル化合物が、メタアクリルアミド誘導体であることを特徴とする請求項2に記載の難燃性粘着剤組成物。前記芳香族リン酸エステルのうち少なくとも一種が、25°Cにおいて液体である芳香族リン酸エステルであるとともに、当該25°Cにおいて液体である芳香族リン酸エステルの配合量を、前記B成分である難燃剤全体に対して、30重量以上の値とすることを特徴とする請求項1~3のいずれか一項に記載の難燃性粘着剤組成物。前記25°Cにおいて液体である芳香族リン酸エステルが、縮合型の芳香族リン酸エステルであることを特徴とする請求項4に記載の難燃性粘着剤組成物。前記c成分である窒素含有ビニル化合物が、アクリロイルモルフォリンであって、前記B成分である難燃剤が、1,3-フェニレンビスジキシレニルホスフェート、ビスフェノールAビスジフェニルホスフェートおよび1,3-フェニレンビスジフェニルホスフェートの少なくとも一つであることを特徴とする請求項1~5のいずれか一項に記載の難燃性粘着剤組成物。前記A成分であるメタアクリル酸エステル共重合体を共重合する際のさらなる単量体成分dとして、水酸基含有ビニル化合物を、単量体成分a100重量部に対して、1~15重量部の範囲内の値で配合することを特徴とする請求項1~6のいずれか一項に記載の難燃性粘着剤組成物。C成分として、前記A成分であるメタアクリル酸エステル共重合体に対する架橋剤を含むことを特徴とする請求項1~7のいずれか一項に記載の難燃性粘着剤組成物。基材の片面または両面上に、A成分としてのメタアクリル酸エステル共重合体と、B成分としての難燃剤とを含む難燃性粘着剤組成物を粘着剤層として備えた難燃性粘着テープであって、前記B成分である難燃剤が、芳香族リン酸エステルを含むとともに、前記B成分である難燃剤の配合量を、前記A成分であるメタアクリル酸エステル共重合体100重量部に対して、70~200重量部の範囲内の値とし、かつ、前記A成分であるメタアクリル酸エステル共重合体を共重合する際の単量体成分として、下記a~c成分を含むことを特徴とする難燃性粘着テープ。aアルキル基の炭素数が1~12のメタアクリル酸アルキルエステル:100重量部bカルボキシル基含有ビニル化合物:0重量部または0~1重量部但し、0重量部は含まない。c窒素含有ビニル化合物:1~70重量部基材の片面または両面上に、A成分としてのメタアクリル酸エステル共重合体と、B成分としての難燃剤とを含む難燃性粘着剤組成物を粘着剤層として備えた難燃性粘着シートであって、前記B成分である難燃剤が、芳香族リン酸エステルを含むとともに、前記B成分である難燃剤の配合量を、前記A成分であるメタアクリル酸エステル共重合体100重量部に対して、70~200重量部の範囲内の値とし、かつ、前記A成分であるメタアクリル酸エステル共重合体を共重合する際の単量体成分として、下記a~c成分を含むことを特徴とする難燃性粘着シート。aアルキル基の炭素数が1~12のメタアクリル酸アルキルエステル:100重量部bカルボキシル基含有ビニル化合物:0重量部または0~1重量部但し、0重量部は含まない。c窒素含有ビニル化合物:1~70重量部しかしながら、特許文献1および2に開示されたリン酸エステル系難燃剤等を用いた難燃性粘着テープ等において、相反特性である難燃性および粘着性の良好なバランスをとることは容易でないという問題が見られた。すなわち、粘着性を向上させるために、カルボキシル基含有ビニル化合物を所定量使用した場合、粘着主剤が酸系粘着主剤となるとともに、かかる酸系粘着主剤が触媒となって、リン酸エステル系難燃剤を加水分解させ、その結果、粘着性が経時的に著しく低下するという問題が見られた。そこで、本発明者らは、以上のような事情に鑑みて、鋭意努力したところ、粘着主剤としてのメタアクリル酸エステル共重合体を共重合する際の単量体成分として、bカルボキシル基含有ビニル化合物の配合量を厳格に制限する一方で、c窒素含有ビニル化合物を所定量用いるとともに、得られた粘着主剤に対して、難燃剤としての芳香族リン酸エステルを所定量用いることにより、粘着剤組成物中におけるリン酸エステルの加水分解を効果的に抑制しつつも、初期粘着性を効果的に向上させることができ、かつ、粘着性の経時的な低下についても効果的に低減できることを見出し、本発明を完成させたものである。すなわち、本発明の目的は、難燃性に優れるとともに、初期粘着性および粘着性の経時的安定性にも優れた難燃性粘着剤組成物、並びに、そのような難燃性粘着剤組成物を用いた難燃性粘着テープおよび難燃性粘着シートを提供することにある。本発明によれば、A成分としてのメタアクリル酸エステル共重合体と、B成分としての難燃剤とを含む難燃性粘着剤組成物であって、B成分である難燃剤が、芳香族リン酸エステルを含むとともに、B成分である難燃剤の配合量を、A成分であるメタアクリル酸エステル共重合体100重量部に対して、70~200重量部の範囲内の値とし、かつ、A成分であるメタアクリル酸エステル共重合体を共重合する際の単量体成分として、下記単量体成分a~cを含むことを特徴とする難燃性粘着剤組成物が提供され、上述した問題を解決することができる。aアルキル基の炭素数が1~12のメタアクリル酸エステル:100重量部bカルボキシル基含有ビニル化合物:0重量部または0~1重量部但し、0重量部は含まない。c窒素含有ビニル化合物:1~70重量部すなわち、本発明の難燃性粘着剤組成物であれば、難燃剤としての芳香族リン酸エステルを所定割合で含有させることにより、難燃性粘着剤組成物の安全性および透明性を維持しつつ、優れた難燃性を得ることができる。また、b成分として、カルボキシル基含有ビニル化合物、すなわち、分子内にカルボキシル基を有するビニル化合物の配合量を所定以下に厳格に制限し、より好ましくは、実質的に使用しないことにより、カルボキシル基の触媒作用によって、難燃剤としての芳香族リン酸エステルが加水分解を起こし、それに起因して、難燃性粘着剤組成物の難燃性および粘着性が、経時的に低下することを効果的に抑制することができる。さらに、c成分として、窒素含有ビニル化合物、すなわち、分子内に窒素原子を有するビニル化合物を所定量用いていることから、初期及び経時における良好な粘着特性を得ることができる。より具体的には、b成分としてのカルボキシル基含有ビニル化合物の配合量を所定以下に厳格に制限することによって、通常、難燃性粘着剤組成物における初期粘着性等が不足すると思われがちであるが、c成分としての窒素含有ビニル化合物を所定量用いていることから、十分な初期粘着性を得ることができ、かつ、かかる粘着性を、経時的にも効果的に維持することができる。なお、本発明における難燃性粘着剤組成物とは、未架橋の難燃性粘着剤組成物であっても、架橋後の難燃性粘着剤組成物であっても、上述した配合組成を有する難燃性粘着剤組成物であれば、全て含まれる広い意味である。また、本発明の難燃性粘着剤組成物を構成するにあたり、c成分である窒素含有ビニル化合物が、分子内にアミド構造を有するビニル化合物であることが好ましい。このように構成することにより、芳香族リン酸エステルの加水分解を、より安定的に抑制しつつ、難燃性粘着剤組成物の粘着性を、より効果的に向上させることができる。また、本発明の難燃性粘着剤組成物を構成するにあたり、c成分である分子内にアミド構造を有するビニル化合物が、メタアクリルアミド誘導体であることが好ましい。このように構成することにより、芳香族リン酸エステルの加水分解を、さらに安定的に抑制しつつ、難燃性粘着剤組成物の粘着性を、さらに効果的に向上させることができる。また、本発明の難燃性粘着剤組成物を構成するにあたり、芳香族リン酸エステルのうち少なくとも一種が、液状芳香族リン酸エステルであるとともに、当該液状芳香族リン酸エステルの配合量を、B成分である難燃剤の全体量に対して、30重量以上の値とすることが好ましい。このように液状芳香族リン酸エステルを所定量用いることにより、難燃性を維持しつつも、難燃剤が難燃性粘着剤組成物の表面において析出する現象、所謂ブルーミングの発生を、効果的に抑制することができる。また、かかる液状芳香族リン酸エステルを所定量用いることにより、c成分である芳香環含有ビニル化合物、例えば、アクリロイルモルフォリン等を構成単位として含むA成分であるメタアクリル酸エステル共重合体に対して、優れた可塑効果を発揮して、難燃性粘着剤組成物における粘着特性をさらに良好なものとすることができる。また、本発明の難燃性粘着剤組成物を構成するにあたり、上述した液状芳香族リン酸エステルが、縮合型の液状芳香族リン酸エステルであることが好ましい。このように構成することにより、ブルーミングの発生を効果的に抑制することができるとともに、非縮合型の液状芳香族リン酸エステルを加えた場合と比較し、より高い難燃性を得ることができる。また、かかる縮合型の液状芳香族リン酸エステルを用いることにより、c成分である窒素含有ビニル化合物、例えば、アクリロイルモルフォリン等を構成単位として含むA成分であるメタアクリル酸エステル共重合体に対して、優れた可塑効果を発揮して、難燃性粘着剤組成物における粘着特性をさらに良好なものとすることができる。また、本発明の難燃性粘着剤組成物を構成するにあたり、c成分である窒素含有ビニル化合物が、アクリロイルモルフォリンであって、B成分である難燃剤が、1,3-フェニレンビスジキシレニルホスフェート、ビスフェノールAビスジフェニルホスフェートおよび1,3-フェニレンビスジフェニルホスフェートの少なくとも一つであることが好ましい。このように構成することにより、所定の単量体成分に由来したA成分であるメタアクリル酸エステル共重合体に対して、B成分である難燃剤が、所定の可塑効果を発揮し、難燃性粘着剤組成物における良好な粘着特性を示すことができる。また、このような難燃剤であれば、A成分であるメタアクリル酸エステル共重合体からのブルーミングの発生を効果的に抑制することができるとともに、より高い難燃性を得ることができる。また、本発明の難燃性粘着剤組成物を構成するにあたり、A成分であるメタアクリル酸エステル共重合体を共重合する際のさらなる単量体成分dとして、水酸基含有ビニル化合物、すなわち、分子内に水酸基ヒドロキシル基を有するビニル化合物を、単量体成分a100重量部に対して、1~15重量部の範囲内の値で配合することが好ましい。このように構成することにより、難燃性粘着剤組成物に架橋剤を添加した場合に、メタアクリル酸エステル共重合体同士の架橋を、効果的に行うことができ、難燃性粘着剤組成物の粘着力や貯蔵弾性率の調整を、容易に行うことができる。また、本発明の難燃性粘着剤組成物を構成するにあたり、C成分として、A成分であるメタアクリル酸エステル共重合体に対する架橋剤を含むことが好ましい。このように構成することにより、難燃性粘着剤組成物の粘着力や貯蔵弾性率の調整を、容易に行うことができる。また、本発明の別の態様は、基材の片面または両面上に、A成分としてのメタアクリル酸エステル共重合体と、B成分としての難燃剤とを含む難燃性粘着剤組成物を粘着剤層として備えた難燃性粘着テープであって、B成分である難燃剤が、芳香族リン酸エステルを含むとともに、B成分である難燃剤の配合量を、A成分であるメタアクリル酸エステル共重合体100重量部に対して、70~200重量部の範囲内の値とし、かつ、A成分であるメタアクリル酸エステル共重合体を共重合する際の単量体成分として、下記a~c成分を含むことを特徴とする難燃性粘着テープである。aアルキル基の炭素数が1~12のメタアクリル酸アルキルエステル:100重量部bカルボキシル基含有ビニル化合物:0重量部または0~1重量部但し、0重量部は含まない。c窒素含有ビニル化合物:1~70重量部すなわち、粘着性に優れているばかりか、UL94規格の所定レベルを満たす難燃性粘着テープが得られることから、例えば、電子部品の絶縁用テープおよび電子機器内での固定結束用テープ等の用途に、好適に使用することができる。また、本発明のさらに別の態様は、基材の片面または両面上に、A成分としてのメタアクリル酸エステル共重合体と、B成分としての難燃剤とを含む難燃性粘着剤組成物を粘着剤層として備えた難燃性粘着シートであって、B成分である難燃剤が、芳香族リン酸エステルを含むとともに、B成分である難燃剤の配合量を、A成分であるメタアクリル酸エステル共重合体100重量部に対して、70~200重量部の範囲内の値とし、かつ、A成分であるメタアクリル酸エステル共重合体を共重合する際の単量体成分として、下記a~c成分を含むことを特徴とする難燃性粘着シートである。aアルキル基の炭素数が1~12のメタアクリル酸アルキルエステル:100重量部bカルボキシル基含有ビニル化合物:0重量部または0~1重量部但し、0重量部は含まない。c窒素含有ビニル化合物:1~70重量部すなわち、粘着性に優れているばかりか、UL94規格の所定レベルを満たす難燃性粘着シートが得られることから、例えば、防炎用品の品質表示ラベル、壁紙、電子機器筐体または部品の情報表示ラベル等の用途に、有効に使用することができる。[第1の実施形態]本発明の第1の実施形態は、A成分としてのメタアクリル酸エステル共重合体と、B成分としての難燃剤と、を含む難燃性粘着剤組成物であって、B成分である難燃剤が、芳香族リン酸エステルを含むとともに、B成分である難燃剤の配合量を、A成分であるメタアクリル酸エステル共重合体100重量部に対して、70~200重量部の範囲内の値とし、かつ、A成分であるメタアクリル酸エステル共重合体を共重合する際の単量体成分として、下記a~c成分を含むことを特徴とする難燃性粘着剤組成物である。aアルキル基の炭素数が1~12のメタアクリル酸アルキルエステル:100重量部bカルボキシル基含有ビニル化合物:0重量部または0~1重量部但し、0重量部は含まない。c窒素含有ビニル化合物:1~70重量部すなわち、本発明の第1の実施形態は、図1a~dに例示するような態様で用いられる難燃性粘着剤組成物であって、図面を適宜参照して、具体的に説明する。1.A成分:メタアクリル酸エステル共重合体1単量体成分1-1単量体成分aA成分であるメタアクリル酸エステル共重合体は、それを重合する際の単量体成分aとして、アルキル基の炭素数が1~12のメタアクリル酸エステルを含むことを特徴とする。この理由は、かかるアルキル基の炭素数が12よりも大きな値となると、側鎖同士が配向結晶化することにより、得られる難燃性粘着剤組成物の粘着性が低下する場合があるためである。一方、かかるアルキル基の炭素数が過度に小さいと、得られる難燃性粘着剤組成物の貯蔵弾性率が大きくなりすぎて、耐久性が不十分になる場合がある。したがって、メタアクリル酸エステル共重合体におけるアルキル基の炭素数を、2~10の範囲内の値とすることがより好ましく、3~8の範囲内の値とすることがさらに好ましい。また、アルキル基の炭素数が1~12の範囲内の値であるメタアクリル酸エステルとしては、メタアクリル酸メチル、メタアクリル酸エチル、メタアクリル酸プロピル、メタアクリル酸ブチル、メタアクリル酸ペンチル、メタアクリル酸ヘキシル、メタアクリル酸シクロヘキシル、メタアクリル酸2-エチルヘキシル、メタアクリル酸オクチル、メタアクリル酸イソオクチル、メタアクリル酸デシルおよびメタアクリル酸ドデシル等の一種単独または二種以上の組み合わせが挙げられる。また、単量体成分aであるメタアクリル酸エステルは、A成分であるメタアクリル酸エステル共重合体を構成する主成分であることから、かかるメタアクリル酸エステルの配合量を、通常、A成分を構成する全単量体成分の60重量以上の値とすることが好ましく、70~99重量の範囲内の値とすることがより好ましく、75~95重量の範囲内の値とすることがさらに好ましい。1-2単量体成分bまた、A成分であるメタアクリル酸エステル共重合体を共重合する際の単量体成分bとして、カルボキシル基含有ビニル化合物を実質的に含まないことを特徴とする。より具体的には、A成分であるメタアクリル酸エステル共重合体を共重合する際における単量体成分bの配合割合を、上述した単量体成分a100重量部に対し、0重量部または0~1重量部但し、0重量部は含まない。の範囲内の値とすることを特徴とする。この理由は、単量体成分bの配合割合をかかる範囲内の値とすることにより、粘着主剤としてのA成分であるメタアクリル酸エステル共重合体が、カルボキシル基の触媒作用によって、難燃剤としての芳香族リン酸エステルを加水分解することを低減することができるためである。このことにより、加水分解により生成するリン酸やフェノール類の分解物に起因して、難燃性粘着剤組成物の粘着性が、経時的に低下することを効果的に抑制することができる。なお、単量体成分bの種類としては、分子内にカルボキシル基を有するビニル化合物であれば特に制限されるものではなく、例えば、酢酸ビニル、アクリル酸、メタクリル酸、クロトン酸、マレイン酸、イタコン酸、シトラコン酸等が挙げられる。次いで、図2を用いて、単量体成分bの配合割合と、難燃性粘着剤組成物の粘着性との関係を説明する。すなわち、図2には、横軸に、単量体成分aとしてのアクリル酸n-ブチル100重量部に対する単量体成分bとしてのアクリル酸の配合割合重量部を採り、左縦軸に、得られた難燃性粘着剤組成物における初期粘着力N/25mmを採った特性曲線Aと、右縦軸に、得られた難燃性粘着剤組成物における粘着力保持率を採った特性曲線Bとが、それぞれ示してある。ここで、難燃性粘着剤組成物の初期粘着力とは、23°C、50RH条件下に7日間放置し、十分に架橋させた難燃性粘着剤組成物の粘着力を指し、難燃性粘着剤組成物の粘着力保持率とは、難燃性粘着剤組成物を、所定の高温高湿環境下に放置する前後での粘着力の変化割合を意味し、具体的には下記計算式1にて表わされる値を意味する。粘着力保持率=放置後の粘着力/初期粘着力×1001なお、放置前の難燃性粘着剤組成物は、23°C、50RHの条件下7日間放置し、十分に架橋させたものを用いた。その他、難燃性粘着剤組成物や、粘着力および粘着力保持率の測定条件等の詳細については、実施例において記載する。まず、特性曲線Aから理解されるように、アクリル酸の配合割合が増加するのにともなって、難燃性粘着剤組成物における初期粘着力は増加している。したがって、アクリル酸は、難燃性粘着剤組成物における初期粘着力の向上に寄与することがわかる。一方、特性曲線Bから理解されるように、アクリル酸の配合割合が増加するのにともなって、難燃性粘着剤組成物における粘着力保持率は急激に低下している。より具体的には、アクリル酸の配合割合が、単量体成分a100重量部に対し、1重量部を超えただけで、難燃性粘着剤組成物における経時の粘着力を急激に低下させてしまうことがわかる。よって、特性曲線AおよびBからは、単量体成分bとしてのアクリル酸は、初期粘着力こそ向上させるものの、経時においては、逆に粘着力を低下させてしまうため、実質的に配合しないことが好ましいと理解される。1-3単量体成分cまた、A成分であるメタアクリル酸エステル共重合体は、重合する際の単量体成分cとして、窒素含有ビニル化合物、すなわち、分子内に窒素原子を有するビニル化合物を含むことを特徴とする。この理由は、かかる単量体成分cであれば、上述したように、A成分を共重合する際の単量体成分として、単量体成分bを実質的に用いない場合であっても、その代替成分として機能し、効果的に初期および経時における粘着性を向上させることができるためである。すなわち、本発明においては、A成分を共重合する際の単量体成分として、カルボキシル基含有ビニル化合物を実質的に用いないことから、一般的見解に基づけば、難燃性粘着剤組成物における初期の粘着性が不足するおそれがある。しかしながら、単量体成分cとして、窒素含有ビニル化合物を所定量用いれば、所定以上の極性を有することから、カルボキシル基含有ビニル化合物の代替成分として、効果的に機能し、初期粘着性を十分に得ることができる。さらに、単量体成分cであれば、B成分である難燃剤としての芳香族リン酸エステルの加水分解を安定的に抑制することができることから、経時的にも粘着性を効果的に維持することができる。その他、A成分を共重合する際の単量体成分cとしての窒素含有ビニル化合物の種類によって、例えば、アクリロイルモルフォリン等を用いてなるメタアクリル酸エステル共重合体であれば、所定の芳香族リン酸エステルによって、効果的に可塑化され、難燃性粘着剤組成物において、さらに良好な粘着特性を示すことができる。また、かかる単量体成分cの種類としては、分子内に窒素原子を有するビニル化合物であれば特に制限されるものではなく、例えば、N-メチルビニルピロリドン、N-ビニルピリジン、N-ビニルピペリドン、N-ビニルピリミジン、N-ビニルピペラジン、N-ビニルピラジン、N-ビニルピロール、N-ビニルオキサゾール、Nービニルモルフォリン、N-ビニルカプロラクタム、N-ビニルピロリドン、N-ビニルイミダゾール等の窒素系複素環を有するビニル化合物;アクリロイルモルフォリン、ジメチルメタアクリルアミド、メタアクリルアミド、N-メチルメタアクリルアミド、N-イソプロピルメタアクリルアミド、N-メチロールメタアクリルアミド、N-ヒドロキシエチルメタアクリルアミド等のメタアクリルアミド誘導体;メタアクリル酸モノメチルアミノエチル、メタアクリル酸モノエチルアミノエチル、メタアクリル酸モノメチルアミノプロピル、メタアクリル酸モノエチルアミノプロピル等のメタアクリル酸モノアルキルアミノアルキル等のアミノ基を含有するメタアクリル酸エステル;Nビニルアセトアミド;Nビニルホルムアミド等の一種単独または二種以上の組み合わせが挙げられる。なお、メタアクリルアミド誘導体とは、メタアクリル酸と、任意の第二級以下のアミンとがアミド結合した構造を有する化合物を指す。また、上述した単量体成分cの中でも、分子内にアミド構造を有するビニル化合物は、B成分である難燃剤としての芳香族リン酸エステルの加水分解をより安定的に抑制しつつ、難燃性粘着剤組成物の粘着性をより効果的に向上させることができるため好ましい。かかるアミド構造を有するビニル化合物としては、例えば、N-ビニルピロリドン、N-ビニルカプロラクタム、任意のメタアクリルアミド誘導体、Nビニルアセトアミド、Nビニルホルムアミド等が挙げられる。また、分子内にアミド構造を有するビニル化合物のうち、メタアクリルアミド誘導体を用いることが、単量体成分aとの共重合が容易であることから、より好ましい種類である。中でも、A成分であるメタアクリル酸エステル共重合体を共重合する際に、アクリロイルモルフォリン、ジメチルアクリルアミド、およびN-イソプロピルアクリルアミドからなる群から選択される少なくとも一種を用いた場合、難燃剤である所定の芳香族リン酸エステルによって、メタアクリル酸エステル共重合体が可塑化されやすく、難燃性粘着剤組成物において、さらに良好な粘着特性を示すことができることから、単量体成分cとして、特に好ましい種類である。また、A成分であるメタアクリル酸エステル共重合体を共重合する際における、単量体成分cの配合割合を、上述した単量体成分a100重量部に対し、1~70重量部の範囲内の値とすることを特徴とする。この理由は、かかる単量体成分cの配合割合が1重量部未満の値となると、難燃性粘着剤組成物における粘着性が不十分になる場合があるためである。一方、かかる単量体成分cの配合割合が70重量部を超えた値となると、得られる難燃性粘着剤組成物の貯蔵弾性率が大きくなりすぎて、所望の粘着性が得られなくなる場合があるためである。したがって、A成分であるメタアクリル酸エステル共重合体を共重合する際における、単量体成分cの配合割合を、単量体成分a100重量部に対し、2~60重量部の範囲内の値とすることがより好ましく、10~50重量部の範囲内の値とすることがさらに好ましい。次いで、図3を用いて、単量体成分cの配合割合と、難燃性粘着剤組成物の粘着性との関係を説明する。すなわち、図3には、横軸に、単量体成分aとしてのアクリル酸n-ブチル100重量部に対する単量体成分cとしてのアクリロイルモルフォリンの配合割合重量部を採り、左縦軸に、得られた難燃性粘着剤組成物における初期粘着力N/25mmを採った特性曲線Aと、右縦軸に、得られた難燃性粘着剤組成物における粘着力保持率を採った特性曲線Bとが、それぞれ示してある。なお、難燃性粘着剤組成物や、粘着力および粘着力保持率の測定条件等の詳細については、実施例において記載する。まず、特性曲線Aから理解されるように、アクリロイルモルフォリンの配合割合が増加するのにともなって、難燃性粘着剤組成物における初期粘着力は緩やかに増加している。したがって、アクリロイルモルフォリンは、図2を用いて説明したアクリル酸程ではないものの、難燃性粘着剤組成物における初期粘着力の向上に寄与することが理解される。また、特性曲線Bから理解されるように、アクリロイルモルフォリンの配合割合にかかわらず、難燃性粘着剤組成物における粘着力保持率は、安定して高い値を保持しており、図2を用いて説明したアクリル酸のように、粘着力保持率を低下させる傾向は見られない。よって、特性曲線AおよびBからは、単量体成分cとしてのアクリロイルモルフォリンは、初期粘着力を向上させつつ、経時においても、その粘着力を安定的に維持できることが理解される。また、c成分としてのアクリロイルモルフォリンの配合割合が、単量体成分a100重量部に対し1重量部未満の値となると、特性曲線Aに示すように、初期粘着力が過度に低い値となる場合がある。一方、c成分としてのアクリロイルモルフォリンの配合量が、単量体成分a100重量部に対し70重量部以下の値であれば、初期粘着力を向上させつつ、経時においても、その粘着力を安定的に維持できることが、別途、確認されている。よって、c成分としてのアクリロイルモルフォリンの配合割合を、単量体成分a100重量部に対し、1~70重量部の範囲内の値とすることが好ましいことが理解される。1-4単量体成分dまた、A成分であるメタアクリル酸エステル共重合体を共重合する際のさらなる単量体成分dとして、水酸基含有ビニル化合物、すなわち、分子内に水酸基ヒドロキシル基を有するビニル化合物を含むことが好ましい。この理由は、かかる単量体成分dをさらに含むことにより、難燃性粘着剤組成物に、後述する架橋剤を添加した場合に、メタアクリル酸エステル共重合体同士の架橋を、効果的に行うことができ、難燃性粘着剤組成物の粘着力や貯蔵弾性率の調整を、容易に行うことができるためである。また、かかる単量体成分dの種類としては、分子内にヒドロキシル基を有するビニル化合物として、例えば、ビニルアルコール、メタアクリル酸2-ヒドロキシエチル、メタアクリル酸2-ヒドロキシプロピル、メタアクリル酸3-ヒドロキシプロピル、メタアクリル酸2-ヒドロキシブチル、メタアクリル酸3-ヒドロキシブチル、メタアクリル酸4-ヒドロキシブチル、N-メチロールメタアクリルアミド、N-ヒドロキシエチルアクリルアミド等の一種単独または二種以上の組み合わせが挙げられる。また、A成分を構成する主成分である単量体成分aとの相溶性を考慮すると、メタアクリル酸2-ヒドロキシエチルおよびメタアクリル酸4-ヒドロキシブチル、N-メチロールメタアクリルアミド、N-ヒドロキシエチルアクリルアミドのいずれかであることが、特に好ましい。特に、N-メチロールメタアクリルアミド、N-ヒドロキシエチルアクリルアミド等のヒドロキシル基を有するメタアクリルアミド誘導体であれば、単量体成分dとして作用すると同時に、単量体成分cとしても作用することができる。したがって、個別に単量体成分cおよびdを加えることなく、容易に難燃性粘着剤組成物を調製することができる。また、A成分であるメタアクリル酸エステル共重合体を共重合する際における、単量体成分dの配合割合を、上述した単量体成分a100重量部に対し、1~15重量部の範囲内の値とすることが好ましい。この理由は、単量体成分dの配合量が1重量部未満の値となると、B成分である難燃剤としての芳香族リン酸エステルを多くした場合に、十分な凝集力を得ることができないためである。一方、単量体成分dの配合量が15重量部を超えた値となると、難燃性粘着剤組成物の粘着性が過度に低下する場合があるためである。したがって、単量体成分dの配合割合を、単量体成分a100重量部に対し、1.5~12重量部の範囲内の値とすることがより好ましく、2~10重量部の範囲内の値とすることがさらに好ましい。なお、本発明の難燃性粘着剤組成物は、芳香族リン酸エステルを多量に含有させた場合、十分な凝集力を得ることが困難になりやすい傾向がある。このため、単量体成分dを、通常用いられるよりも多量に含有させる場合がある。したがって、単量体成分cおよびdの配合割合のいずれもが多くなる場合には、不本意にA成分であるメタアクリル酸エステル共重合体の極性を上昇させてしまったり、難燃性粘着剤組成物の貯蔵弾性率が高くなりすぎたりする場合がある。この点、単量体成分cおよびdを兼ねた単量体成分であるヒドロキシル基を有するメタアクリルアミド誘導体であれば、結果的に単量体成分cおよびdの配合割合の総量を少なくすることができ、上述した問題を避けることができる。その他、上述してきた単量体成分a~dは、A成分であるメタアクリル酸エステル共重合体を構成する主成分であることから、通常、単量体成分a~dの配合割合の総和を、A成分を構成する全単量体成分の70重量以上の値とすることが好ましく、80~100重量の範囲内の値とすることがより好ましく、90~95重量の範囲内の値とすることがさらに好ましい。2重量平均分子量また、A成分であるメタアクリル酸エステル共重合体の重量平均分子量を10万~200万の範囲内の値とすることが好ましい。この理由は、かかる重量平均分子量が10万未満の値となると、難燃性粘着剤組成物の耐久性が不十分となる場合があるためである。一方、かかる重量平均分子量が200万を超えた値となると、粘度増大等による加工適性の低下を抑制することが困難になる場合があるためである。したがって、A成分であるメタアクリル酸エステル共重合体の重合平均分子量を30万~150万の範囲内の値とすることがより好ましく、50万~120万の範囲内の値とすることがさらに好ましい。なお、かかる重量平均分子量は、ポリスチレン換算によるゲルパーミエーションクロマトグララフィーGPC法により測定することができる。以上、メタアクリル酸エステル共重合体について説明してきたが、本発明におけるA成分としてのメタアクリル酸エステル共重合体は、一種単独で用いてもよいし、単量体成分の組成や重量平均分子量の異なる二種以上を併用してもよい。さらにまた、共重合形態についても特に制限されるものではなく、ランダム、ブロック、グラフト共重合体のいずれであってもよい。2.B成分:難燃剤本発明の難燃性粘着剤組成物は、B成分である難燃剤として、芳香族リン酸エステル芳香環含有リン酸エステルと称する場合もある。を含むことを特徴とする。この理由は、芳香族リン酸エステルであれば、難燃性粘着剤組成物の安全性および透明性を維持しつつ、優れた難燃性を得ることができるためである。すなわち、芳香族リン酸エステルであれば、従来のハロゲン系化合物と異なり、燃焼時に人体に有毒なハロゲン系ガスが発生することがない上、メタアクリル酸エステル共重合体との相溶性が良いため、透明性が要求される物品に対しても容易に使用することができるためである。その一方で、芳香族リン酸エステルであれば、燃焼場における気相において、効果的にラジカルトラップ効果を発揮することができるとともに、固相においても効果的にチャーを形成し、断熱酸素遮断効果を発揮することができるためである。なお、チャーの形成とは、燃焼時に組成物中における高分子中の水素や酸素を引き抜き、高分子を炭化させ、不燃の炭化層膜を形成することを意味する。また、かかる芳香族リン酸エステルは、縮合型と、非縮合型と、に大別されるが、本発明では、どちらの型の芳香族リン酸エステルでも用いることができる。より具体的には、縮合型の芳香族リン酸エステルとしては、1,3-フェニレンビスジキシレニルホスフェート、ビスフェノールAビスジフェニルホスフェートおよび1,3-フェニレンビスジフェニルホスフェート等の一種単独または二種以上の組み合わせが挙げられる。また、非縮合型の芳香族リン酸エステルとしては、トリフェニルホスフェート、トリクレジルホスフェート、トリキシレニルホスフェート、クレジルジフェニルホスフェート、クレジル2,6-キシレニルホスフェートおよび2-エチルヘキシルジフェニルホスフェート等の一種単独または二種以上の組み合わせが挙げられる。また、B成分である難燃剤の配合量を、A成分であるメタアクリル酸エステル共重合体100重量部に対して、70~200重量部の範囲内の値とすることを特徴とする。この理由は、B成分である難燃剤の配合量をかかる範囲とすることにより、難燃剤が難燃性粘着剤組成物の表面において析出する現象、所謂ブルーミングの発生を効果的に抑制して、透明性および粘着性を安定的に保持しつつ、優れた難燃性を得ることができるためである。すなわち、かかる配合量が70重量部未満の値となると、難燃剤の添加効果が十分に発現せず、所望の難燃性を得ることが困難になる場合があるためである。一方、かかる配合量が200重量部を超えた値となると、十分な凝集力を得ることが困難になる場合があるためである。したがって、B成分である難燃剤の配合量を、A成分であるメタアクリル酸エステル共重合体100重量部に対して、75~180重量部の範囲内の値とすることがより好ましく、80~170重量部の範囲内の値とすることがさらに好ましい。また、芳香族リン酸エステルのうち少なくとも一種が、液状芳香族リン酸エステル、すなわち、25°Cにおいて液体である芳香族リン酸エステルであることが好ましい。この理由は、このような液状芳香族リン酸エステルであれば、ブルーミングの発生を、より効果的に抑制することができるためである。また、25°Cにおいて液体である芳香族リン酸エステルの種類としては、例えば、ビスフェノールAビスジフェニルホスフェート、トリクレジルホスフェート、トリキシレニルホスフェート、クレジルジフェニルホスフェート、クレジル2,6-キシレニルホスフェートおよび2-エチルヘキシルジフェニルホスフェート、1,3-フェニレンビスジフェニルホスフェート等の一種単独または二種以上の組み合わせが挙げられる。なお、液状芳香族リン酸エステルの粘度25°C測定を、50000mPasec以下の値とすることが好ましく、10~30000mPasecの範囲内の値とすることがより好ましく、100~25000mPasecの範囲内の値とすることがさらに好ましい。また、上述した25°Cにおいて液体である芳香族リン酸エステルが、縮合型の液状芳香族リン酸エステルであることが好ましい。この理由は、非縮合型の液状芳香族リン酸エステルを用いた場合、ブルーミングの発生については効果的に抑制できるものの、難燃性に劣る場合があるためである。一方、縮合型の液状芳香族リン酸エステルであれば、ブルーミングの発生を効果的に抑制しつつ、難燃性にも優れるためである。また、縮合型の液状芳香族リン酸エステルとしては、例えば、ビスフェノールAビスジフェニルホスフェートが挙げられる。また、液状芳香族リン酸エステルの配合量を、B成分である難燃剤の全体量に対して、30重量以上の値とすることが好ましい。この理由は、かかる配合量が30重量未満の値となると、難燃剤に起因したブルーミングの発生を効果的に抑制することが困難になる場合があるためである。また、かかる液状芳香族リン酸エステルを所定量用いることにより、c成分である窒素含有ビニル化合物、例えば、アクリロイルモルフォリン等に対して可塑効果を発揮して、難燃性粘着剤組成物における粘着特性をさらに良好なものとすることができるためである。したがって、液状芳香族リン酸エステルの配合量を、B成分である難燃剤の全体量に対して、50~100重量の範囲内の値とすることがより好ましく、70~90重量の範囲内の値とすることがさらに好ましい。また、液状芳香族リン酸エステルは、難燃剤として機能するばかりでなく、メタアクリル酸エステル共重合体に対する可塑剤としても機能することが確認されている。そして、かかる液状芳香族リン酸エステルの可塑剤としての機能は、A成分であるメタアクリル酸エステル共重合体における単量体成分cとしての窒素含有ビニル化合物の配合量に対し、大きく依存することが確認されている。以下、図4を用いて、液状芳香族リン酸エステルの可塑剤としての機能について具体的に説明する。図4には、横軸に、A成分であるメタアクリル酸エステル共重合体100重量部に対する液状芳香族リン酸エステルの配合量重量部を採り、縦軸に、得られた難燃性粘着剤組成物における初期粘着力N/25mmを採った特性曲線AおよびBが示してある。また、特性曲線Aは、用いたA成分であるメタアクリル酸エステル共重合体が、単量体成分aとしてのアクリル酸n-ブチルと、単量体成分cとしてのアクリロイルモルフォリンとからなり、かつ、単量体成分a:単量体成分cの配合比重量比が100:55.6である場合の特性曲線である実施例7、比較例8~10に相当。なお、比較例8および9のように、初期粘着力にジッピング一定の範囲で粘着力の測定チャートに見られる振動現象が生じたものについては、その上限と下限の値の平均値を初期粘着力としてプロットした。一方、特性曲線Bは、用いたA成分であるメタアクリル酸エステル共重合体が、単量体成分aとしてのアクリル酸n-ブチルと、単量体成分cとしてのアクリロイルモルフォリンとからなり、かつ、単量体成分a:単量体成分cの配合比重量比が100:11.4である場合の特性曲線である実施例4、比較例11等に相当。なお、液状芳香族リン酸エステルとしては、ビスフェノールAビスジフェニルホスフェートを用い、それ以外の難燃剤は併用しなかった。その他、難燃性粘着剤組成物や、粘着力の測定条件等の詳細については、実施例1と同様である。まず、特性曲線Aを見ると、単量体成分a:単量体成分cの配合比重量比が100:55.6の場合には、液状芳香族リン酸エステルの配合量が0重量部から70重量部以上の値に増加するのに伴って、難燃性粘着剤組成物における初期粘着力が1N/25mm前後の値から、15N/25mm前後の値にまで、急激に増加することが分かる。特性曲線Aがこのような挙動を示す理由は、単量体成分cの配合比を所定以上の値とした場合、単量体成分cの極性に起因して、難燃性粘着剤組成物の凝集力が過度に増加してしまうためである。したがって、可塑剤の使用を省略したり、あるいは、可塑剤の配合量が過度に不足したりすると、所望の初期粘着力を得ることが困難になる。したがって、単量体成分cの配合比を所定以上の値とした場合には、可塑剤としての機能を有する液状芳香族リン酸エステルの配合量を増加させることにより、特性曲線Aに示すように、難燃性粘着剤組成物の初期粘着力を、15N/25mm前後の値にまで、効果的に向上させることができ、かつ、所望の難燃性についても、併せて得ることができることになる。一方、特性曲線Bを見ると、単量体成分a:単量体成分cの配合比重量比が100:11.4の場合には、液状芳香族リン酸エステルの配合量が0重量部から70重量部以上の値に増加しても、極緩やかに難燃性粘着剤の初期粘着力が低下するだけである。しかも、5~9N/25mm程度の比較的低い初期粘着力しか得られないことが分かる。特性曲線Bがこのような挙動を示す理由は、単量体成分cの配合比を所定未満の値とした場合、可塑剤の使用を省略等した場合であっても、難燃性粘着剤組成物の凝集力が適度に維持され、せん断に対する難燃性粘着剤組成物の応力が保たれている一方で、可塑剤の配合量が増加すると凝集力の低下が著しいために、せん断に対する難燃性粘着剤組成物の応力が弱まり、この応力低下が粘着力の低下に大きく寄与するためと推定される。その結果、このような、単量体成分cの絶対量が少ないメタアクリル酸エステル共重合体を用いた場合には、5~9N/25mm程度の比較的低い初期粘着力しか得られないことになる。以上より、単量体成分cとしての窒素含有ビニル化合物の配合比を所定以上の値とし、15N/25mm前後の比較的高い初期粘着力を有する難燃性粘着剤組成物を得るためには、難燃剤として、可塑剤としての機能も併せ持つ液状芳香族リン酸エステルを用いることが好ましいことが理解される。また、比較的高い初期粘着力を有する難燃性粘着剤組成物を得るに当たり、可塑剤としての機能を有する液状芳香族リン酸エステルを用いることが有効となる単量体成分cの配合量は、単量体成分a100重量部に対し、15重量部以上の値であることが確認されている。したがって、より優れた初期粘着力を得るためには、単量体成分cの配合量を、単量体成分a100重量部に対し、16~70重量部の範囲内の値とすることがより好ましく、18~70重量部の範囲内の値とすることがさらに好ましい。なお、本発明の効果を損なわない範囲であれば、芳香族リン酸エステルとして、25°Cにおいて固体である芳香族リン酸エステルを、さらに含んでもよい。かかる25°Cにおいて固体である芳香族リン酸エステルとしては、例えば、1,3-フェニレンビスジキシレニルホスフェート、トリフェニルホスフェート等の一種単独または二種以上の組み合わせが挙げられる。また、B成分である難燃剤は、本発明の効果を損なわない範囲であれば、芳香族リン酸エステル以外に、その他の難燃剤を含んでもよい。その他の難燃剤としては、例えば、ホスファゼンや、ポリリン酸アンモニウム等のリン元素含有化合物が好適に用いられる。3.C成分:架橋剤また、本発明の難燃性粘着剤組成物を構成するにあたり、C成分として、架橋剤を含むことが好ましい。この理由は、C成分である架橋剤により、A成分であるメタアクリル酸エステル共重合体同士を架橋することで、難燃性粘着剤組成物の粘着力や貯蔵弾性率の調整を、容易に行うことができるためである。1種類また、かかる架橋剤としては、イソシアナート系架橋剤、アジリジン系架橋剤、エポキシ系架橋剤、金属キレート系架橋剤を好ましく挙げることができる。この理由は、これらの架橋剤を含むことにより、難燃性粘着剤組成物の粘着力や貯蔵弾性率を、より好適な範囲に調節することができるためである。中でも、イソシアナート系架橋剤であれば、メタアクリル酸エステル共重合体が、単量体成分dとしての分子内にヒドロキシル基を有するビニル化合物を含有する場合には、そのヒドロキシル基と反応して、メタアクリル酸エステル共重合体同士を効果的に化学架橋させることができるためである。また、かかるイソシアナート系架橋剤の具体例としては、例えば、トリメチレンジイソシアネート、テトラメチレンジイソシアネート、ヘキサメチレンジイソシアネート、ペンタメチレンジイソシアネート、1,2-プロピレンジイソシアネート、1,2-ブチレンジイソシアネート、2,3-ブチレンジイソシアネート、1,3-ブチレンジイソシアネート、2,4,4-又は2,2,4-トリメチルヘキサメチレンジイソシアネート、2,6-ジイソシアネートメチルカプロエート等の脂肪族ジイソシアネート、例えば、1,3-シクロペンタンジイソシアネート、1,4-シクロヘキサンジイソシアネート、1,3-シクロヘキサンジイソシアネート、3-イソシアネートメチル-3,5,5-トリメチルシクロヘキシルイソシアネート、4,4’-メチレンビスシクロヘキシルイソシアネート、メチル-2,4-シクロヘキサンジイソシアネート、メチル-2,6-シクロヘキサンジイソシアネート、1,4-ビスイソシアネートメチルシクロヘキサン、1,3-ビスイソシアネートメチルシクロヘキサン等の脂環族ジイソシアネート、例えば、m-フェニレンジイソシアネート、p-フェニレンジイソシアネート、4,4’-ジフェニルジイソシアネート、1,5-ナフタレンジイソシアネート、4,4’-ジフェニルメタンジイソシアネート、2,4-又は2,6-トリレンジイソシアネートもしくはその混合物、4,4’-トルイジンジイソシアネート、ジアニシジンジイソシアネート、4,4’-ジフェニルエーテルジイソシアネート等の芳香族ジイソシアネート、例えば、1,3-又は1,4-キシリレンジイソシアネートもしくはその混合物、ω、ω’-ジイソシアネート-1、4-ジエチルベンゼン、1,3-又は1,4-ビス1-イソシアネート-1-メチルエチルベンゼンもしくはその混合物等の芳香脂肪族ジイソシアネート、例えば、トリフェニルメタン-4,4’,4-トリイソシアネート、1,3,5-トリイソシアネートベンゼン、2,4,6-トリイソシアネートトルエン、1,3,5-トリイソシアネートヘキサン等のトリイソシアネート、例えば、4,4’-ジフェニルジメチルメタン-2,2’-5,5’-テトライソシアネート等のポリイソシアネート単量体、上述したポリイソシアネート単量体から誘導されたダイマー、トリマー、ビウレット、アロファネート、炭酸ガスと上述したポリイソシアネート単量体とから得られる2,4,6-オキサジアジントリオン環を有するポリイソシアネート、例えば、エチレングリコール、プロピレングリコール、ブチレングリコール、ネオペンチルグリコール、1,6-ヘキサングリコール、3-メチル-1,5-ペンタンジオール、3,3’-ジメチロールヘプタン、シクロヘキサンジメタノール、ジエチレングリコール、トリエチレングリコール、ジプロピレングリコール、グリセロール、トリメチロールプロパン、ペンタエリスリトール、ソルビトール等の重量平均分子量200未満の低分子量ポリオールの上述した各種イソシアネートへの付加体、例えば、上述した分子量が200~200,000のポリエステルポリオール、ポリエーテルポリオール、ポリエーテルエステルポリオール、ポリエステルアミドポリオール、ポリカプロラクトンポリオール、ポリバレロラクトンポリオール、アクリルポリオール、ポリカーボネートポリオール、ポリヒドロキシアルカン、ひまし油、ポリウレタンポリオール等の上述した各種イソシアネートへの付加体等が挙げられる。2配合量また、C成分としての架橋剤の配合量を、A成分であるメタアクリル酸エステル共重合体100重量部に対して、0.01~20重量部の範囲内の値とすることが好ましい。この理由は、かかる架橋剤の配合量が0.01重量部未満の値となると、B成分である難燃剤としての芳香族リン酸エステルの添加により、凝集力が過度に低下した場合に、十分な粘着力や貯蔵弾性率を得ることが困難になる場合があるためである。一方、かかる架橋剤の配合量が20重量部を超えた値となると、メタアクリル酸エステル共重合体同士の架橋が過剰になって、逆に、粘着力が低下しやすくなる場合があるためである。上記の結果を得るためには、C成分としての架橋剤の配合量を、A成分であるメタアクリル酸エステル共重合体100重量部に対して、0.1~18重量部の範囲内の値とすることがより好ましく、0.3~15重量部の範囲内の値とすることがさらに好ましい。なお、架橋剤は、必要に応じて、溶媒に溶解又は分散させたものを添加する場合があり、その場合には、溶媒を含んだ量を架橋剤の量として示すことがあるが、本段落における配合量は、溶媒を含まないC成分としての架橋剤そのものの量固形分の量を指す。4.希釈溶剤本発明の難燃性粘着剤組成物において、各成分の分散性を改善したり、剥離フィルム等に難燃性粘着剤組成物を塗布する際に、適切な粘度に調整したりする観点から、溶剤を使用することができる。かかる溶剤としては、例えば、トルエン、キシレン、酢酸エチル、酢酸ブチル、メチルエチルケトン、エチルイソブチルケトン、メチルアルコール、エチルアルコール、イソプロピルアルコール等が好ましく、溶剤を加えた際の粘着剤組成物の濃度は、5~70重量の範囲内の値とすることが好ましい。5.添加剤また、他の添加剤として、難燃性粘着剤組成物中に、粘着付与剤、酸化防止剤、紫外線吸収剤、光安定剤、軟化剤、充填剤、高屈折率化剤、拡散剤等を含有させることも好ましい。また、その場合、添加剤の種類にもよるが、その配合量を、A成分であるメタアクリル酸エステル共重合体100重量部に対して、0.1~20重量部の範囲内の値とすることが好ましい。6.難燃性粘着剤層難燃性粘着剤組成物は、下記工程1~3を経て、難燃性粘着剤層として構成することができる。1A成分としてのメタアクリル酸エステル共重合体と、B成分としての難燃剤と、を含む難燃性粘着剤組成物であって、B成分である難燃剤が、芳香族リン酸エステルを含むとともに、B成分である難燃剤の配合量を、A成分であるメタアクリル酸エステル共重合体100重量部に対して、70~200重量部の範囲内の値とし、かつ、A成分であるメタアクリル酸エステル共重合体を共重合する際の単量体成分として、下記単量体成分a~cを含むことを特徴とする難燃性粘着剤組成物を準備する工程aアルキル基の炭素数が1~12のメタアクリル酸エステル:100重量部bカルボキシル基含有ビニル化合物:0重量部または0~1重量部但し、0重量部は含まない。c窒素含有ビニル化合物:1~70重量部2難燃性粘着剤組成物を、基材に対して塗布して、塗布層を形成する工程3難燃性粘着剤組成物を架橋させて、塗布層を難燃性粘着剤層とする工程以下、難燃性粘着剤層を構成するに至る工程につき、図面を適宜参照して、具体的に説明する。1工程1難燃性粘着剤組成物の準備工程工程1は、具体的には、まず、単量体成分a~cを共重合させ、A成分であるメタアクリル酸エステル共重合体を得ることが好ましい。かかる共重合の方法は、従来公知の重合方法であれば特に限定されるものではないが、溶液重合を採用することが好ましい。また、溶液重合を行う場合に用いる溶媒としては、上述した難燃性粘着剤組成物の希釈溶剤として挙げたものを用いることができるが、中でもトルエン、酢酸エチルを用いることが好ましい。また、共重合を行う際に、重合開始剤を添加することが好ましい。かかる重合開始剤は、従来公知の重合開始剤であれば特に限定されるものではないが、アゾ系重合開始剤を用いることが好ましい。また、A成分であるメタアクリル酸エステル共重合体は、工程1移行の工程における取り扱い性、加工適性の向上を目的として、任意の固形分に希釈することができる。なお、希釈溶剤としては、溶液重合に用いた溶液との相溶性を妨げない範囲で、上述した希釈溶剤を用いることができる。次いで、得られた溶剤中のA成分に対して、B成分である難燃剤としての芳香族リン酸エステル等と、C成分である架橋剤等と、を添加し、難燃性粘着剤組成物の溶液を得ることが好ましい。2工程2難燃性粘着剤組成物の塗布工程工程2は、図1aに示すように、難燃性粘着剤組成物を、基材2に対して塗布して塗布層1を形成する工程である。かかる基材としては、剥離フィルムが好ましく、例えば、ポリエチレンテレフタレート、ポリブチレンテレフタレート、ポリエチレンナフタレート等のポリエステルフィルムや、ポリプロピレン、ポリエチレン等のポリオレフィンフィルムに対し、シリコーン樹脂、フッ素樹脂、アルキッド樹脂等の剥離剤を塗布して、剥離層を設けたものが挙げられる。なお、かかる剥離フィルムの厚さは、通常、20~150μmの範囲内の値とすることが好ましい。また、基材上に難燃性粘着剤組成物を塗布する方法としては、例えば、バーコート法、ナイフコート法、ロールコート法、ブレードコート法、ダイコート法、グラビアコート法等を用いて、溶剤を加えた難燃性粘着剤組成物を塗布して塗布層塗膜を形成した後、乾燥させることが好ましい。このとき、塗布層の厚さを、乾燥時基準において、1~100μmの範囲内の値とすることが好ましく、5~50μmの範囲内の値とすることがより好ましい。この理由は、塗布層の厚さが薄すぎると、十分な粘着特性が得られない場合があり、逆に、厚すぎると、残留溶剤が問題となる場合があるためである。また、乾燥条件としては、通常、50~150°Cで、10秒~10分の範囲内とすることが好ましい。3工程3塗布層の架橋工程工程3は、難燃性粘着剤組成物を架橋させて、塗布層を難燃性粘着剤層とする工程である。すなわち、図1bに示すように、基材としての剥離フィルム2上で乾燥させた状態の塗布層1の表面に対し、別の基材としてのテープ基材101等を積層させた状態で架橋させて、難燃性粘着剤層10とすることが好ましい。なお、架橋は、上述した塗布層の乾燥工程と、シーズニング工程を通して行われる。また、シーズニング工程の条件および期間としては、例えば、後述する実施例のごとき条件等が挙げられるが、特に限定されるものではない。[第2の実施形態]本発明の第2の実施形態は、基材の片面または両面上に、A成分としてのメタアクリル酸エステル共重合体と、B成分としての難燃剤とを含む難燃性粘着剤組成物を粘着剤層として備えた難燃性粘着テープであって、B成分である難燃剤が、芳香族リン酸エステルを含むとともに、B成分である難燃剤の配合量を、A成分であるメタアクリル酸エステル共重合体100重量部に対して、70~200重量部の範囲内の値とし、かつ、A成分であるメタアクリル酸エステル共重合体を共重合する際の単量体成分として、下記a~c成分を含むことを特徴とする難燃性粘着テープである。aアルキル基の炭素数が1~12のメタアクリル酸アルキルエステル:100重量部bカルボキシル基含有ビニル化合物:0重量部または0~1重量部但し、0重量部は含まない。c窒素含有ビニル化合物:1~70重量部以下、本発明の第2の実施形態を、第1の実施形態と異なる点を中心に、図1を参照しつつ、具体的に説明する。1.テープ基材本発明の難燃性粘着テープにおいては、基材がテープ基材であるとともに、当該テープ基材の少なくとも一方に、第1の実施形態において記載した難燃性粘着剤層を備えることを特徴とする。また、かかるテープ基材の材料物質としては、テープとしての用途に使用可能であれば、特に制限されるものではない。したがって、例えば、ポリエチレンテレフタレートフィルム、ポリエチレンナフタレートフィルム、ポリブチレンテレフタレートフィルム、ポリイミドフィルム、ポリエーテルイミドフィルム、ポリアラミド、ポリエーテルケトン、ポリエーテルエーテルケトン、ポリフェニレンサルファイド、ポリ4-メチルペンテン-1および耐熱性を有するポリオレフィンフィルム等が挙げられる。なお、テープ基材の難燃性を向上させるべく、テープ基材に対して、芳香族リン酸エステル等の難燃剤を含有させたり、リン酸エステル、金属水和物、ポリイミド、ポリエーテルイミド、ポリアラミド、ポリフェニレンサルファイト等の難燃性の高いコーティング材料を塗布したりしてもよい。また、テープ基材の厚さは、使用する材料や、用途によっても多少異なるが、通常、3~300μmの範囲内の値とすることが好ましく、5~100μmの範囲内の値とすることがより好ましい。また、テープ基材の幅については、テープの用途に応じ、適当な幅とすることができるが、通常、3~200mmの範囲内の値とすることが好ましい。また、10mm~10mの幅のテープ基材を用いて、テープ基材上に難燃性粘着剤層を形成する工程、あるいは難燃性粘着剤層にテープ基材を積層させる工程を経た後に、難燃性粘着剤層付きテープ基材を上述の適当な幅に裁断してもよい。また、テープ基材の塗布層が形成される面側に、表面処理を施してあることも好ましい。このような表面処理としては、例えば、プライマー処理、コロナ処理、火炎処理などが挙げられるが、特に、プライマー処理であることが好ましい。この理由は、このようなプライマー層を形成したテープ基材を用いることにより、テープ基材に対する難燃性粘着剤層の密着性をさらに向上させることができるためである。なお、このようなプライマー層を構成する材料としては、セルロースエステル例えば、セルロースアセテート、セルロースアセテートプロピオネート、セルロースアセテートブチレート、セルロースニトレート、およびそれらの組み合わせ、ポリアクリル、ポリウレタン、ポリビニルアルコール、ポリビニルエステル、ポリビニルアセタール、ポリビニルエーテル、ポリビニルケトン、ポリビニルカルバゾール、ポリビニルブチラール、およびそれらの組み合わせが挙げられる。また、プライマー層の厚さについても、特に限定されないが、通常、0.05μm~10μmの範囲内の値とすることが好ましい。2.難燃性粘着剤層また、図1に示すように、本発明の難燃性粘着テープ100における難燃性粘着剤層10は、第1の実施形態として記載した特定の難燃性粘着剤組成物からなる難燃性粘着剤層とすることを特徴とする。なお、かかる難燃性粘着剤層の具体的な内容については、既に第1の実施形態において説明したのと同様とすることができるため、ここでの説明は省略する。また、かかる難燃性粘着剤層の厚さを1~100μmの範囲内の値とすることが好ましい。この理由は、難燃性粘着剤層の厚さをかかる範囲とすることにより、所望の粘着力および貯蔵弾性率等の粘着剤特性を、より安定的に発揮させることができるためである。すなわち、かかる厚さが1μm未満の値となると、所望の粘着力を発現しにくくなり、浮き剥れ等の不具合が生じやすくなる場合があるためである。一方、かかる厚さが100μmを超えた値となると、被着体汚染や糊残りなどの不具合が生じやすくなる場合があるためである。したがって、難燃性粘着剤層の厚さを5~70μmの範囲内の値とすることがより好ましく、10~50μmの範囲内の値とすることがさらに好ましい。また、テープ基材に対する難燃性粘着剤層の形成方法としては、図1a~cに示すように、基材としての剥離フィルム2上において形成された塗布層1における剥離フィルム2の無い側の表面を、直接、別の基材としてのテープ基材101に対して密着させることにより積層させ、その後、架橋させて、難燃性粘着テープ100aを得ることが好ましい。あるいは、剥離フィルム上に塗布した難燃性粘着剤組成物を、先に架橋させ、難燃性粘着剤層とした後、テープ基材に対して積層させてもよい。また、得られた難燃性粘着テープを被着体に貼合する方法としては、図1c~dに示すように、まず、難燃性粘着剤層10に積層してある剥離フィルム2を剥離し、次いで、現れた難燃性粘着剤層10の表面を、被着体に対して密着させることにより貼合することが好ましい。なお、かかるテープ基材に対する難燃性粘着剤組成物の積層は、テープ基材の片面のみに積層してもよいし、両面に積層し、テープのいずれの面であっても被着体に貼合できるようにしてもよい。このようにして得た難燃性粘着テープは、主に物品の係止、封止、接着のために用いられ、例えば、電子部品の絶縁用テープおよび電子機器内での固定結束用テープ等の用途に好適に供される。3.粘着力保持率また、JISZ0237に準じて測定される難燃性テープの初期粘着力、および60°C、95RHの環境下に7日間放置した後における放置後の粘着力から、下記計算式1を用いて算出される粘着力保持率を75~125の範囲内の値とすることが好ましい。粘着力保持率=放置後の粘着力/初期粘着力×1001この理由は、このように粘着力保持率を制御することによって、粘着力の変化が少ない難燃性テープの製造を安定的に管理することができるためである。すなわち、電子部品の絶縁用テープおよび電子機器内での固定結束用テープ等の用途に、さらに好適に使用することができる。但し、かかる粘着力保持率の値が過度に大きくなると、難燃性テープの製造時の歩留まりが著しく低減したり、使用可能な原材料の種類が過度に制限される場合がある。したがって、難燃性テープにおける粘着力保持率の値を80~120の範囲内の値とすることがより好ましく、90~110の範囲内の値とすることがさらに好ましい。[第3の実施形態]本発明の第3の実施形態は、基材の片面または両面上に、A成分としてのメタアクリル酸エステル共重合体と、B成分としての難燃剤とを含む難燃性粘着剤組成物を粘着剤層として備えた難燃性粘着シートであって、B成分である難燃剤が、芳香族リン酸エステルを含むとともに、B成分である難燃剤の配合量を、A成分であるメタアクリル酸エステル共重合体100重量部に対して、70~200重量部の範囲内の値とし、かつ、A成分であるメタアクリル酸エステル共重合体を共重合する際の単量体成分として、下記a~c成分を含むことを特徴とする難燃性粘着シートである。aアルキル基の炭素数が1~12のメタアクリル酸アルキルエステル:100重量部bカルボキシル基含有ビニル化合物:0重量部または0~1重量部但し、0重量部は含まない。c窒素含有ビニル化合物:1~70重量部以下、本発明の第3の実施形態を、第1および第2の実施形態と異なる点を中心に、具体的に説明する。本発明の難燃性粘着シートにおいては、基材がシート基材であるとともに、当該シート基材の少なくとも一方に、第1の実施形態において記載した難燃性粘着剤層を備えることを特徴とする。また、シート基材の材料物質やシート基材の厚さおよび表面処理等、並びに、難燃性粘着剤層については、基本的に、第2の実施形態としての難燃性粘着テープにおけるテープ基材および難燃性粘着剤層と同様にすることができる。また、後述するように、難燃性粘着剤シートと、難燃性粘着テープとでは、その用途が大きく異なるため、難燃性粘着シートにおけるシート基材の面積は、一般に1cm2~10m2の範囲内の値とすることが好ましく、3cm2~5m2の範囲内の値とすることがより好ましい。また、かかるシート基材の平面形状は、何ら制限されるものではなく、例えば、長方形、円形、楕円形および三角形等の単純な形状から、被着体の表面形状に適宜対応させた複雑な形状であってもよく、さらには、平面内に穴あき部や切れ込み部等が設けられていてもよい。また、このようにして得られた難燃性粘着シートは、情報表示ラベル、意匠性の付与を目的としたラベルまたはシート等に用いることができ、例えば、防炎物品の品質表示ラベル、壁紙、電子機器筐体または部品の情報表示ラベル等の用途に使用される。以下、実施例を参照して、本発明をさらに詳細に説明する。[実施例1]1.難燃性粘着剤組成物の調製下記A成分としてのメタアクリル酸エステル共重合体100重量部と、B成分としての難燃剤80重量部と、C成分としての架橋剤3.6重量部と、から難燃性粘着剤組成物を調製した。なお、表1中の数値は、固形分換算された値を示す。また、表1中、単量体成分a~dの配合割合は、単量体成分全体を100重量部とした場合の重量部を意味し、カッコ内の値は、単量体成分aを100重量部とした場合の重量部を意味する。さらにB、C成分の配合量は、A成分を100重量部とした場合の重量部を意味する。1A成分について窒素雰囲気下において、容器内に、単量体成分aとしてのアクリル酸n-ブチルBA80重量部と、単量体成分cとしてのアクリロイルモルフォリンACMO18重量部と、単量体成分dとしてのアクリル酸2-ヒドロキシエチルHEA2重量部と、重合開始剤としてのアゾビスイソブチロニトリル0.3重量部と、溶媒としての酢酸エチル150重量部とを、収容した。次いで、60°Cで8時間の条件で重合させ、重量平均分子量60万のメタアクリル酸エステル共重合体溶液を得た。次いで、得られたメタアクリル酸エステル共重合体溶液に、固形分が35重量となるまで、溶液を撹拌しながら酢酸エチルを加えて希釈し、A成分としてのメタアクリル酸エステル共重合体が、酢酸エチルに溶解した固形分35重量の溶液を得た。なお、メタアクリル酸エステル共重合体の重量平均分子量は、ゲル浸透クロマトグラフィー法以下、GPC法と略記する。にて測定した。すなわち、まず、ポリスチレンを用いて検量線を作成した。以降、重量平均分子量は、ポリスチレン換算値で表す。次いで、メタアクリル酸エステル共重合体等の測定対象の濃度が1重量のテトラヒドロフランTHF溶液を準備し、東ソー株製、GELPERMEATIONCHROMATOGRAPHHLC-8020TSKGELGMHXL、TSKGELGMHXL、TSKGELG2000HXLからなる3連カラムにて40°C、THF溶媒、1ml/分の条件にて重量平均分子量を測定した。そして、ガードカラムとして、東ソー株製、TSKGUARDCOLUMNを使用した。2B成分について得られたA成分としてのメタアクリル酸エステル共重合体溶液固形分35重量100重量部に対して、B成分としての液状芳香族リン酸エステルの一種であるビスフェノールAビスジフェニルホスフェートADEKA株製、FP-600、固形分100重量を28重量部添加した。すなわち、A成分としてのメタアクリル酸エステル共重合体100重量部に対して、B成分としてのビスフェノールAビスジフェニルホスフェート80重量部を添加した。なお、以下の記載において、上述したB成分をFP-600と称する場合がある。3C成分についてさらに、得られたA成分としてのメタアクリル酸エステル共重合体溶液固形分35重量100重量部に対して、C成分としてのキシレンジイソシアナート系架橋剤東洋インキ製造株製、BXX5640、固形分35重量を、上述したB成分の添加と同時に、溶媒を含む量として3.6重量部添加し、均一に混合し、難燃性粘着剤組成物溶液を得た。すなわち、A成分としてのメタアクリル酸エステル共重合体100重量部に対して、C成分としてのキシレンジイソシアナート系架橋剤を固形分として3.6重量部添加した。なお、以下において、上述したC成分をBXX5640と称する場合がある。2.難燃性粘着剤組成物溶液の塗布次いで、剥離フィルムとしての厚さ38μmのポリエチレンテレフタレート製剥離フィルムリンテック株製、SP-PET381031の剥離処理面に対し、得られた難燃性粘着剤組成物溶液を、乾燥後の厚さが20μmとなるように、ロールナイフコーターを用いて塗布した。次いで、90°C、1分間の乾燥処理を施した後、テープ基材としてのポリイミドフィルム東レ-デュポン株製、カプトン100H、厚さ25μmに対してラミネートした。また、これとは別に、90°C、1分間の乾燥処理後の難燃性粘着剤組成物を、テープ基材としてのポリエチレンテレフタレートフィルム東レ株製、ルミラー50T60、厚さ50μmに対して、上述の条件と同様にしてラミネートした。3.難燃性粘着剤組成物のシーズニング次いで、上述のようにして得られた難燃性粘着剤組成物の塗布層と、テープ基材と、からなる2種類の積層体を、それぞれ23°C、50RH相対湿度の条件下に7日間放置シーズニングし、難燃性粘着剤組成物を十分に架橋させ、実施例1の難燃性粘着テープとして、テープ基材がポリイミドフィルムであるものと、ポリエチレンテレフタレートフィルムであるものと、の2種類の難燃性粘着テープを得た。4.評価1ブルーミングの評価テープ基材としてポリエチレンテレフタレートフィルムを用いた難燃性粘着テープにおいて、難燃性粘着剤層での難燃剤に起因したブルーミングの発生を評価した。すなわち、上述した難燃性粘着テープを、23°C、50RHの環境下に7日間静置した後、難燃性粘着剤層に結晶等の凝集物が存在するか否かを、目視にて確認し、下記基準に沿って評価した。得られた結果を表2に示す。○:凝集物が確認されない×:凝集物が確認される2難燃性の評価テープ基材としてポリイミドフィルムを用いた難燃性粘着テープにおいて、難燃性粘着テープの難燃性を評価した。すなわち、上述した難燃性粘着テープから剥離フィルムを剥離した後、アンダーラボラトリーズ社発行のプラスチック材料の燃焼性試験規格UL94の垂直燃焼試験方法に準じて、UL94VTMランクを判定した。また、このとき、VTM-0~2のいずれにも適合しなかった場合を不合格と判定した。得られた結果を表2に示す。なお、UL94規格のVTMランクとは、VTM-0が最も難燃性に優れており、VTM-1、VTM-2となるに従って、難燃性が低下することを意味する。3粘着性の評価テープ基材としてポリエチレンテレフタレートフィルムを用いた難燃性粘着テープにおいて、難燃性粘着テープの粘着性を評価した。すなわち、上述した難燃性テープの初期粘着力、および60°C、95RHの環境下に7日間放置した後におけるSUS板に対する粘着力N/25mmを、JISZ0237に準じて測定し、その粘着力保持率を、下記計算式1を用いて算出し、下記基準に沿って評価した。得られた結果を表2に示す。粘着力保持率=放置後の粘着力/初期粘着力×1001◎:粘着力保持力の値が90~110の範囲内の値である○:粘着力保持率の値が80以上90未満または110を超え、かつ120以下の範囲内の値である△:粘着力保持率の値が75以上80未満または120を超え、かつ125以下の範囲内の値である×:粘着力保持率の値が75未満の値または125を超えた値である[実施例2]実施例2では、A成分としてのメタアクリル酸エステル共重合体100重量部に対し、B-1成分としてFP-600が40重量部、B-2成分として、25°Cで固体である縮合芳香族リン酸エステルの一種である下記化合物が40重量部になるように添加したほかは、実施例1と同様に難燃性粘着テープを作製して、評価した。得られた結果を表2に示す。B-2成分:1,3-フェニレンビスジキシレニルホスフェート大八化学株製、PX-200なお、以下において、かかるB-2成分をPX-200と称する場合がある。[実施例3]実施例3では、A成分を共重合する際に、単量体成分aの配合割合を96重量部に変えるとともに、単量体成分cの配合割合を2重量部に変えたほかは、実施例1と同様に難燃性粘着テープを作製して、評価した。得られた結果を表2に示す。[実施例4]実施例4では、A成分を共重合する際に、単量体成分aの配合割合を88重量部に変えるとともに、単量体成分cの配合割合を10重量部に変えたほかは、実施例1と同様に難燃性粘着テープを作製して、評価した。得られた結果を表2に示す。[実施例5]実施例5では、A成分を共重合する際に、単量体成分aの配合割合を75重量部に変えるとともに、単量体成分cの配合割合を23重量部に変えたほかは、実施例1と同様に難燃性粘着テープを作製して、評価した。得られた結果を表2に示す。[実施例6]実施例6では、A成分を共重合する際に、単量体成分aの配合割合を70重量部に変えるとともに、単量体成分cの配合割合を28重量部に変えたほかは、実施例1と同様に難燃性粘着テープを作製して、評価した。得られた結果を表2に示す。[実施例7]実施例7では、A成分を共重合する際に、単量体成分aの配合割合を63重量部に変えるとともに、単量体成分cの配合割合を35重量部に変えたほかは、実施例1と同様に難燃性粘着テープを作製して、評価した。得られた結果を表2に示す。[実施例8]実施例8では、単量体成分aとしてのBA80重量部と、単量体成分cとしてのジメチルアクリルアミドDMAAm10重量部と、単量体成分dとしてのHEA10重量部と、からA成分を重合するとともに、C成分の添加量を、A成分としてのメタアクリル酸エステル共重合体100重量部に対して、固形分として0.3重量部となるように変えたほかは、実施例1と同様に難燃性粘着テープを作製して、評価した。得られた結果を表2に示す。[実施例9]実施例9では、単量体成分cを、N-イソプロピルアクリルアミドNIPAAmに変えたほかは、実施例1と同様に難燃性粘着テープを作製して、評価した。得られた結果を表2に示す。[実施例10]実施例10では、B成分の添加量を、A成分としてのメタアクリル酸エステル共重合体100重量部に対して、160重量部となるように変えたほかは、実施例1と同様に難燃性粘着テープを作製して、評価した。得られた結果を表2に示す。[実施例11]実施例11では、A成分としてのメタアクリル酸エステル共重合体100重量部に対し、B-1成分としてPX-200が60重量部、B-2成分として、25°Cで液体である非縮合芳香族リン酸エステルの一種である下記化合物が30重量部となるように添加したほかは、実施例1と同様に難燃性粘着テープを作製して、評価した。得られた結果を表2に示す。B-2成分:クレジルジ2,6-キシレニルホスフェート大八化学株製、PX-110[実施例12]実施例12では、A成分としてのメタアクリル酸エステル共重合体を共重合する際に、単量体成分dとしてのアクリル酸2-ヒドロキシエチルHEA2重量部のかわりに、4-ヒドロキシブチルアクリレートHBA2重量部を用いたほかは、実施例1と同様に難燃性粘着テープを作製して、評価した。得られた結果を表2に示す。[比較例1]比較例1では、単量体成分aとしてのBA90重量部と、単量体成分bとしてのアクリル酸AAc10重量部と、からA成分を重合するとともに、A成分としてのメタアクリル酸エステル共重合体100重量部に対し、C-1成分として下記化合物が固形分として2.25重量部、C-2成分として下記化合物が固形分として0.07重量部となるように添加したほかは、実施例1と同様に難燃性粘着テープを作製して、評価した。得られた結果を表2に示す。C-1成分:トリレンジイソシアネート系架橋剤東洋インキ製造株製、BHS8515、固形分37.5重量C-2成分:エポキシ系架橋剤綜研化学株製、E-AX、固形分5重量なお、以下において、上述したC-1成分およびC-2成分を、それぞれBHS8515、E-AXと称する場合がある。[比較例2]比較例2では、A成分としてのメタアクリル酸エステル共重合体100重量部に対し、B成分としてPX-200が30重量部となるように添加したほかは、比較例1と同様に難燃性粘着テープを作製して、評価した。得られた結果を表2に示す。[比較例3]比較例3では、A成分としてのメタアクリル酸エステル共重合体100重量部に対し、B成分として下記化合物が30重量部となるように添加したほかは、比較例1と同様に難燃性粘着テープを作製して、評価した。得られた結果を表2に示す。B成分:ホスファゼン化合物大塚化学株製、SPS-100なお、以下において、かかるB成分をSPS-100と称する場合がある。[比較例4]比較例4では、A成分としてのメタアクリル酸エステル共重合体100重量部に対して、B成分の添加量が50重量部となるように添加したほかは、実施例1と同様に難燃性粘着テープを作製して、評価した。得られた結果を表2に示す。[比較例5]比較例5では、A成分を共重合する際に、単量体成分aの配合割合を80重量部に変えるとともに、単量体成分bの配合割合を20重量部に変え、さらに、A成分としてのメタアクリル酸エステル共重合体100重量部に対し、C成分としてBHS8515が固形分として2.1重量部となるように添加したほかは、比較例1と同様に難燃性粘着テープを作製して、評価した。得られた結果を表2に示す。[比較例6]比較例6では、A成分を共重合する際に、単量体成分aの配合割合を95重量部に変えるとともに、単量体成分bの配合割合を5重量部に変え、さらに、A成分としてのメタアクリル酸エステル共重合体100重量部に対し、C成分としてBHS8515が固形分として2.25重量部となるように添加したほかは、比較例1と同様に難燃性粘着テープを作製して、評価した。得られた結果を表2に示す。[比較例7]比較例7では、A成分を共重合する際に、単量体成分aの配合割合を98重量部に変えるとともに、単量体成分bの配合割合を2重量部に変えたほかは、比較例1と同様に難燃性粘着テープを作製して、評価した。得られた結果を表2に示す。[比較例8]比較例8では、B成分を添加しなかったほかは、実施例7と同様に難燃性粘着テープを作製して、評価した。得られた結果を表2に示す。なお、比較例8においては、初期粘着力および放置後粘着力にジッピング一定の範囲で粘着力の測定チャートに見られる振動現象が生じたため、その上限と下限の値の平均値を用いて初期粘着力および放置後粘着力と見なし、粘着力保持率を算出した。[比較例9]比較例9では、A成分としてのメタアクリル酸エステル共重合体100重量部に対して、B成分の添加量が10重量部となるように添加したほかは、実施例7と同様に難燃性粘着テープを作製して、評価した。得られた結果を表2に示す。なお、比較例9においても、初期粘着力および放置後粘着力にジッピング一定の範囲で粘着力の測定チャートに見られる振動現象が生じたため、その上限と下限の値の平均値を用いて初期粘着力および放置後粘着力と見なし、粘着力保持率を算出した。[比較例10]比較例10では、A成分としてのメタアクリル酸エステル共重合体100重量部に対して、B成分の添加量が30重量部となるように添加したほかは、実施例7と同様に難燃性粘着テープを作製して、評価した。得られた結果を表2に示す。[比較例11]比較例11では、B成分を添加しなかった他は、実施例4と同様に難燃性粘着テープを作製して、評価した。得られた結果を表2に示す。Zはジッピング一定の範囲で粘着力の測定チャートに見られる振動現象が生じたことを示す。"